ОГНЕСТОЙКАЯ СТРОИТЕЛЬНАЯ ПЛИТА И СПОСОБ ЕЕ ИЗГОТОВЛЕНИЯ

1. Огнестойкая строительная плита, отличающаяся тем, что металлическая плита (10) выполнена из ваты, полученной путем переплетения тонких металлических нитей.
2. Огнестойкая строительная плита по п.1, отличающаяся тем, что
толщина металлической нити составляет 1~0,1 мм для улучшения теплоизолирующих свойств и придания легкости изделию, при этом для предотвращения коррозии верхняя поверхность металлической нити покрыта цинком и карбамидной смолой, эпоксидной смолой, цементом, гипсом и т.п.; причем антикоррозийное покрытие нанесено на внешнюю поверхность металлической нити в процессе ее изготовления; при этом антикоррозийное покрытие также может быть нанесено после изготовления плиты (10), а металлические нити, из которых состоит плита, склеиваясь между собой с помощью антикоррозийного вещества, способствуют прочности изделия.
3. Огнестойкая строительная плита по п.1, отличающаяся тем, что
с обеих сторон плиты (10) выполнена защитная обшивка (11) из тонкой листовой стали, огнестойкой бумаги или огнестойкого полотна для предотвращения проникновения посторонних элементов вовнутрь металлической ваты,
причем по меньшей мере одна сторона плиты (10) имеет упрочняющий верхний слой (12), полученный путем нанесения упрочняющей отделочной массы, изготовленной посредством смешивания требуемого размера металлических нитей со смолой - карбамидная смола, эпоксидная смола или порошкообразным вяжущим веществом - цемент, гипс, для увеличения прочности.
4. Огнестойкая строительная плита по любому из пп.1-3, отличающаяся тем, что плиты соединены одним из следующих способов:
при выполнении плиты (10) по меньшей мере с двухслойной структурой соединение между плитами выполнено по меньшей мере в двух местах следующими способами:
соединение с применением плакирования (21), когда металлические нити соединены плакировочным материалом;
соединение с применением точечной сварки (22), когда находящиеся друг против друга металлические нити соединены с помощью точечной сварки;
соединение с применением заклепок (23);
соединение путем частичного ввода упрочняющего вяжущего материала (24), когда соединение достигается благодаря смоле -карбамидная смола, эпоксидная смола или порошкообразным вяжущим веществам - цемент, гипс;
соединение с помощью упрочняющего вяжущего материала (24), когда сначала из одного из таких видов вяжущих материалов как смолы - карбамидная смола, эпоксидная смола или порошкообразные вяжущие вещества - цемент, гипс, изготавливаются кольца (25), которые затем вкрапляются в плиту (10), после чего при давлении прессом на плиту (10) происходит сцепление нитей плиты (10) с кольцами упрочняющего вяжущего материала (25), внедренного в него,
соединение с применением упрочняющего связывающего материала, который получается путем добавления нитей требуемой длины в соединительную массу, в качестве которой могут выступать упрочняющие смолы - эпоксидная смола, карбамидная смола или упрочняющие порошкообразные вещества - цемент, гипс.
5. Способ изготовления огнестойкой строительной плиты, отличающийся тем, что
изготавливают металлическую плиту (10) путем переплетения металлических нитей толщиной 1~0,1 мм,
затем вышеупомянутую плиту (10) подвергают плакированию (21) для склеивания металлических волокон друг с другом по меньшей мере в двух местах, для чего металлическую плиту погружают в ванну (31), затем в место соединения устанавливают отрицательный электрод (33), а к противоположному концу отрицательного электрода присоединяют положительный электрод (32) с плакировочным материалом (34) для образования соединения, полученного путем локального плакирования в месте соединения.
6. Способ изготовления огнестойкой строительной плиты по п.5, отличающийся тем, что используют один из таких видов вяжущих материалов как смолы, например карбамидная смола, эпоксидная смола, или порошкообразные вяжущие вещества, например цемент или гипс.
7. Способ изготовления огнестойкой строительной плиты по п.5, отличающийся тем, что
на обеих сторонах плиты (10) обеспечивают защитную обшивку из тонкой листовой стали, огнестойкой бумаги или огнестойкого полотна для предотвращения проникновения посторонних элементов внутрь металлической ваты, причем по меньшей мере одну сторону плиты (10) выполняют с упрочняющим верхним слоем (12), полученным путем нанесения упрочняющей отделочной массы, изготовленной посредством смешения определенного размера металлических нитей со смолой, например карбамидной смолой, эпоксидной смолой, или порошкообразным вяжущим веществом, например цементом или гипсом для увеличения прочности.
8. Способ изготовления огнестойкой строительной плиты, отличающийся тем, что
сначала изготавливают металлическую плиту (10) путем переплетения металлических нитей толщиной 1÷0,1 мм, затем, по меньшей мере, на двух участках металлической плиты (10) осуществляют точечную сварку (22) для осуществления склеивания находящихся друг против друга волокон, при этом для точечной сварки используют многочисленные порты для сварки (41), а также блок питания (42) высокого напряжения.
9. Способ изготовления огнестойкой строительной плиты по п.8, отличающийся тем, что для распределения и подачи электричества во избежание перегрузки сварочного блока питания (42) в результате одновременной подачи питания в несколько портов (41) используют роторный распределитель (43).
10. Способ изготовления огнестойкой строительной плиты по п.8, отличающийся тем, что используют один из таких видов вяжущих материалов как смолы, например карбамидная смола, эпоксидная смола, или порошкообразные вяжущие вещества, например цемент или гипс.
11. Способ изготовления огнестойкой строительной плиты по п.8, отличающийся тем, что
на обеих сторонах плиты (10) обеспечивают защитную обшивку из тонкой листовой стали, огнестойкой бумаги или огнестойкого полотна для предотвращения проникновения посторонних элементов внутрь металлической ваты, причем по меньшей мере одну сторону плиты (10) выполняют с упрочняющим верхним слоем (12), полученным путем нанесения упрочняющей отделочной массы, изготовленной посредством смешения определенного размера металлических нитей со смолой, например карбамидной смолой, эпоксидной смолой, или порошкообразным вяжущим веществом, например цементом или гипсом для увеличения прочности.
12. Способ изготовления огнестойкой строительной плиты, отличающийся тем, что сначала изготавливают металлическую плиту (10) путем переплетения металлических нитей толщиной 1~0,1 мм и соединяют металлическую плиту (10) по меньшей мере в 2 местах с помощью заклепок (23).
13. Способ изготовления огнестойкой строительной плиты по п.12, отличающийся тем, что используют один из таких видов вяжущих материалов как смолы, например карбамидная смола, эпоксидная смола, или порошкообразные вяжущие вещества, например цемент или гипс.
14. Способ изготовления огнестойкой строительной плиты по п.12, отличающийся тем, что на обеих сторонах плиты (10) обеспечивают защитную обшивку из тонкой листовой стали, огнестойкой бумаги или огнестойкого полотна для предотвращения проникновения посторонних элементов внутрь металлической ваты, причем по меньшей мере одну сторону плиты (10) выполняют с упрочняющим верхним слоем (12), полученным путем нанесения упрочняющей отделочной массы, изготовленной посредством смешения определенного размера металлических нитей со смолой, например, карбамидной смолой, эпоксидной смолой или порошкообразным вяжущим веществом, например, цементом или гипсом для увеличения прочности.
15. Способ изготовления огнестойкой строительной плиты, отличающийся тем, что изготавливают металлическую плиту (10) путем переплетения металлических нитей толщиной 1~0,1 мм, затем соединяют ее одним из следующих способов:
соединяют с помощью одного из таких видов вяжущих материалов как смолы, например, - карбамидной смолы или эпоксидной смолы или порошкообразные вяжущие вещества, например, цемент, гипс;
соединяют с помощью колец из упрочняющего вяжущего материала (25), когда сначала из одного из таких видов вяжущих материалов как смолы - карбамидная смола, эпоксидная смола или порошкообразные вяжущие вещества - цемент, гипс, изготавливают кольца (25), которые затем внедряют в плиту (10) и при давлении прессом на плиту (10) происходит соединение, либо
соединяют с применением упрочняющего вяжущего материала с монометаллическими нитями (26), который получают добавлением нитей определенной длины в соединительную массу, в качестве которой могут выступать упрочняющие смолы - эпоксидная смола, карбамидная смола или упрочняющие порошкообразные вещества цемент, гипс.
16. Способ изготовления огнестойкой строительной плиты по п.15, отличающийся тем, что используют один из таких видов вяжущих материалов как смолы, например карбамидная смола, эпоксидная смола, или порошкообразные вяжущие вещества, например цемент или гипс.
17. Способ изготовления огнестойкой строительной плиты по п.15, отличающийся тем, что
на обеих сторонах плиты (10) обеспечивают защитную обшивку из тонкой листовой стали, огнестойкой бумаги или огнестойкого полотна для предотвращения проникновения посторонних элементов внутрь металлической ваты, причем по меньшей мере одну сторону плиты (10) выполняют с упрочняющим верхним слоем (12), полученным путем нанесения упрочняющей отделочной массы, изготовленной посредством смешения определенного размера металлических нитей со смолой, например карбамидной смолой, эпоксидной смолой, или порошкообразным вяжущим веществом, например цементом или гипсом для увеличения прочности.